ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для
бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является снижение температуры обжига пористого заполнителя, полученного из шихты.
Технический результат достигается тем, что шихта для производства пористого заполнителя, содержащая глину монтмориллонитовую, уголь и/или доломит, дополнительно содержит фосфорит при следующем соотношении компонентов, мас.%: глина монтмориллонитовая 76,0-79,0; уголь и/или доломит 5,0-6,0; фосфорит 16,0-18,0.
В таблице приведены составы шихты для производства пористого заполнителя.
Компоненты
Состав, мас.%
1
2
3
Глина монтмориллонитовая
76,0
77,0
79,0
Уголь
6,0
3,0
-
Доломит
-
3,0
5,0
Фосфорит
18,0
17,0
16,0
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Уголь, доломит, глину монтмориллонитовую, фосфорит по отдельности размалывают до прохождения через сетку №014, смешивают. Из полученной шихты, увлажненной до 18-24%, формуют гранулы размером 20-40 мм, которые сушат и обжигают при температуре 940-980°С.
Источник информации
1. SU 1161500, С04В 31/00, 1985.